СПОСОБ ФОРМИРОВАНИЯ ЛАМИНАТА

1. Способ формирования ламината, включающий:
(A) равномерное нанесение изоцианатного компонента на первый материал, причем изоцианатный компонент содержит изоцианат;
(B) равномерное нанесение изоцианат-активного компонента на второй материал, причем изоцианат-активный компонент содержит соединение с концевыми аминогруппами;
(C) соединение первого материала со вторым материалом, что приводит к смешиванию и реакции изоцианатного компонента и изоцианат-активного компонента, в результате которой между первым материалом и вторым материалом образуется клеевая композиция;
(D) отверждение клеевой композиции для склеивания первого материала со вторым материалом; и
(E) формирование ламината.
2. Способ по п. 1, включающий подачу изоцианат-активного компонента, содержащего простой полиэфир с концевыми диаминовыми группами.
3. Способ по пп. 1 или 2, включающий подачу изоцианат-активного компонента, содержащего от 20 мас.% до 100 мас.% соединения с концевыми аминогруппами, в расчете на общую массу изоцианат-активного компонента.
4. Способ по любому из пп. 1-3, включающий подачу изоцианат-активного компонента, содержащего соединение с концевыми аминогруппами и полиольное соединение.
5. Способ по любому из пп. 1-3, включающий подачу изоцианат-активного компонента, содержащего соединение с концевыми аминогруппами, полиол на основе сложного эфира фосфорной кислоты и простой полиэфирполиол.
6. Способ по любому из пп. 1-5, включающий подачу изоцианатного компонента, содержащего изоцианатный форполимер, имеющий массовое содержание изоцианата от 3 мас.% до 25 мас.%.
7. Способ по любому из пп. 1-6, включающий
нанесение изоцианатного компонента на первый материал с массой изоцианатного покрытия;
нанесение изоцианат-активного компонента на второй материал с массой изоцианат-активного покрытия;
определение стехиометрического отношения изоцианатный компонент:изоцианат-активный компонент путем расчета молярного отношения изоцианатных групп в изоцианатном компоненте к общему количеству аминогрупп и гидроксильных групп в изоцианат-активном компоненте;
регулирование масы изоцианатного покрытия и массы покрытия соединением с концевыми аминогруппами для получения стехиометрического отношения изоцианатный компонент:изоцианат-активный компонент от 1,0 до 5,0.
8. Способ по любому из пп. 1-7, включающий
нанесение изоцианатного компонента с вязкостью при 25°C от 5000 до 20000 сП;
2
2
формирование на первом материале слоя изоцианатного компонента, имеющего массу покрытия от 0,1 г/м до 20 г/м;
нанесение изоцианат-активного компонента с вязкостью при 25°C от 1000 сП до 20000 сП; и
2
2
формирование на втором материале слоя изоцианат-активного компонента, имеющего массу от 0,1 г/м до 20 г/м.
9. Способ по любому из пп. 1-8, включающий отверждение клеевой композиции при температуре от 20°C до 25°C в течение периода от 60 минут до 10 дней.
10. Способ по любому из пп. 1-9, включающий
соединение первого материала и второго материала при температуре от 20°C до 30°C;
приведение в контакт изоцианатного компонента с изоцианат-активным компонентом; и
приложение давления от 5 фунтов на квадратный дюйм до 100 фунтов на квадратный дюйм к первому материалу и второму материалу.
11. Способ по любому из пп. 1-10, включающий
(А) равномерное нанесение изоцианатного компонента на первый материал, причем первый материал содержит первую пленку, содержащую слой металлической фольги;
(В) равномерное нанесение изоцианат-активного компонента на второй материал, причем второй материал содержит вторую пленку, содержащую слой полимера на основе этилена;
(D) отверждение клеевой композиции при температуре от 15°С до 50°С в течение 90 минут; и
(E) формирование ламината, причем ламинат имеет прочность сцепления более 0,05 Н/15 мм.
12. Способ по любому из пп. 1-10, включающий
(А) равномерное нанесение изоцианатного компонента на первый материал, причем первый материал содержит первую пленку, содержащую слой полиэтилентерефталата;
(В) равномерное нанесение изоцианат-активного компонента на второй материал, причем второй материал содержит вторую пленку, содержащую слой полимера на основе этилена;
(D) отверждение клеевой композиции при температуре от 20°С до 25°С в течение 90 минут; и
(E) формирование ламината, причем ламинат имеет прочность сцепления более 0,05 Н/15 мм.
13. Ламинат, сформированный способом по любому из пп. 1-11.
14. Двухкомпонентная бессольвентная клеевая композиция, содержащая:
(A) изоцианатный компонент, адаптированный для нанесения на первый материал, причем изоцианатный компонент содержит изоцианат; и
(В) изоцианат-активный компонент, адаптированный для нанесения на второй материал, причем изоцианат-активный компонент содержит соединение с концевыми аминогруппами;
при этом бессольвентная двухкомпонентная клеевая композиция имеет стехиометрическое соотношение изоцианатный компонент:изоцианат-активный компонент от 1,0 до 5,0.
15. Ламинат, содержащий:
первый материал;
второй материал;
бессольвентный клеевой слой между первым материалом и вторым материалом, причем бессольвентный клеевой слой содержит
(A) изоцианатный компонент, содержащий изоцианат; и
(В) изоцианат-активный компонент, содержащий соединение с концевыми аминогруппами.